(57)【要約】【課題】複数色の蛍光を高強度で発光可能な蛍光膜を提供すること。【解決手段】下記一般式（I）で表されるアゾベンゼン誘導体および結合剤を含む蛍光膜。2008222885.tif 000026[一般式(I)中、Ｒ1は、水素原子等を表し、Ａｒ1およびＡｒ2は、それぞれ独立に、置換基を有し得るアリーレン基または芳香族複素環を表し、Ｘは、ヘテロ原子を含んでもよいアルキレン基を表し、Ｘ1は、−ＮＨ−等を表し、Ｙは、水素原子等を表し、ａは、０〜２の範囲の整数を表し、ｍおよびｎは、それぞれ独立に１〜８の範囲の整数を表し、ｍ、ｎが２以上の整数の場合に複数存在するＡｒ1、Ａｒ2はそれぞれ同じでも異なってもよい。］【選択図】なし【特許請求の範囲】
【請求項１】
下記一般式（I）で表されるアゾベンゼン誘導体および結合剤を含む蛍光膜。
【化１】
2008222885.tif 000025
[一般式(I)中、
Ｒ1は、水素原子、ハロゲン原子、アルコキシ基、アルキル基、シクロアルキル基、アリール基、複素環基、シアノ基、エステル基、ケトン基、ニトロ基、−ＣＡ3、−（Ｃ＝Ｏ）Ａ、−（Ｃ＝Ｏ）ＮＡ2、−ＢＡ、−ＯＡ、−ＳＡ、−ＮＡ2、−（Ｐ＝O）Ａ2（Ａは水素原子、ハロゲン原子、アルコキシ基もしくはアルキル基であり、１つの基に複数のＡが含まれる場合のＡはそれぞれ同じでも異なってもよい。）、または有機蛍光性基を表し、
Ａｒ1およびＡｒ2は、それぞれ独立に、置換基を有し得るアリーレン基または芳香族複素環を表し、
Ｘは、ヘテロ原子を含んでもよいアルキレン基を表し、
Ｘ1は、−ＮＨ−、−Ｏ−、−Ｓ−、またはヘテロ原子もしくは連結基を含んでもよいアルキレン基を表し、
Ｙは、水素原子、−ＢＡ’、−ＣＡ’3、−ＯＡ’、−ＮＡ’2、−ＰＡ’2または−ＳＡ’（Ａ’は水素原子、ハロゲン原子、アルコキシ基またはアルキル基であり、１つの基に複数のＡ’が含まれる場合のＡ’はそれぞれ同じでも異なってもよい。）を表し、
ａは、０〜２の範囲の整数を表し、
ｍおよびｎは、それぞれ独立に１〜８の範囲の整数を表し、ｍ、ｎが２以上の整数の場合に複数存在するＡｒ1、Ａｒ2はそれぞれ同じでも異なってもよい。］
【請求項２】
一般式(I)中、Ａｒ1およびＡｒ2は、それぞれ独立に、置換基Ｒを有するアリーレン基または芳香族複素環を表し、
置換基Ｒは、ハロゲン原子、アルコキシ基、アルキル基、シクロアルキル基、アリール基、複素環基、シアノ基、エステル基、ケトン基、−ＣＡ”3、−（Ｃ＝Ｏ）Ａ”、−（Ｃ＝Ｏ）ＮＡ”2、−ＢＡ”、−ＯＡ”、−ＳＡ”、−ＮＡ”2、−（Ｐ＝Ｏ）Ａ”2（Ａ”は水素原子、ハロゲン原子、アルコキシ基もしくはアルキル基であり、１つの基に複数のＡ”が含まれる場合のＡ”はそれぞれ同じでも異なってもよい。）、または有機蛍光性基である請求項１に記載の蛍光膜。
【請求項３】
結合剤は、ポリカプロラクトン、ポリカーボネート樹脂、ポリ（２−エチル−２−オキサゾリン）、およびポリ（メチルメタクリレート）からなる群から選ばれる少なくとも一種である請求項１または２に記載の蛍光膜。
【請求項４】
一般式(I)で表されるアゾベンゼン誘導体を、該誘導体の集合体からなる蛍光性粒子として含有する請求項１〜３のいずれか１項に記載の蛍光膜。
【発明の詳細な説明】
【技術分野】
【０００１】
本発明は、可変蛍光特性を有する蛍光膜に関する。
【背景技術】
【０００２】
近年、複数色の蛍光を発光する材料の開発が進められている。例えば、三色（青、緑、赤）の発光ユニットを有する蛍光性ポリマーを使用すること（非特許文献１）、赤色発光する蛍光性ポリマー、青色発光する蛍光性ポリマーおよび緑色発光する蛍光性ポリマーを混合すること（非特許文献２）等が報告されている。
【非特許文献１】Adv. Funct. Mater. 2005, 15, 1647
【非特許文献２】JACS 2006, 128, 15968.
【発明の開示】
【発明が解決しようとする課題】
【０００３】
しかし、これら蛍光性材料は、希薄溶液中では強い蛍光を発するものの、固体状態(solid state)では、会合体形成などに起因して蛍光強度が低下するという問題があった。このような蛍光性材料では、薄膜化してデバイスを作製しても高強度の蛍光を得ることは困難である。
【０００４】
そこで、本発明の目的は、複数色の蛍光を高強度で発光可能な蛍光膜を提供することにある。
【課題を解決するための手段】
【０００５】
本発明者らは、上記目的を達成するために鋭意検討を重ねた結果、所定構造を有するアゾベンゼン誘導体は凝集前にはほとんど発光しないが、凝集して集合体を形成すると、凝集前よりはるかに高強度の蛍光を発光すること、このアゾベンゼン誘導体は複数の励起波長を有すること、そして薄膜化すると異なる波長の励起光を照射することによって異なる色の蛍光を安定かつ高強度に発光し得ることを見出し、本発明を完成するに至った。
【０００６】
即ち、上記目的を達成する手段は、以下の通りである。
[１]下記一般式（I）で表されるアゾベンゼン誘導体および結合剤を含む蛍光膜。
【化１】
2008222885.tif 000002
[一般式(I)中、
Ｒ1は、水素原子、ハロゲン原子、アルコキシ基、アルキル基、シクロアルキル基、アリール基、複素環基、シアノ基、エステル基、ケトン基、ニトロ基、−ＣＡ3、−（Ｃ＝Ｏ）Ａ、−（Ｃ＝Ｏ）ＮＡ2、−ＢＡ、−ＯＡ、−ＳＡ、−ＮＡ2、−（Ｐ＝O）Ａ2（Ａは水素原子、ハロゲン原子、アルコキシ基もしくはアルキル基であり、１つの基に複数のＡが含まれる場合のＡはそれぞれ同じでも異なってもよい。）、または有機蛍光性基を表し、
Ａｒ1およびＡｒ2は、それぞれ独立に、置換基を有し得るアリーレン基または芳香族複素環を表し、
Ｘは、ヘテロ原子を含んでもよいアルキレン基を表し、
Ｘ1は、−ＮＨ−、−Ｏ−、−Ｓ−、またはヘテロ原子もしくは連結基を含んでもよいアルキレン基を表し、
Ｙは、水素原子、−ＢＡ’、−ＣＡ’3、−ＯＡ’、−ＮＡ’2、−ＰＡ’2または−ＳＡ’（Ａ’は水素原子、ハロゲン原子、アルコキシ基またはアルキル基であり、１つの基に複数のＡ’が含まれる場合のＡ’はそれぞれ同じでも異なってもよい。）を表し、
ａは、０〜２の範囲の整数を表し、
ｍおよびｎは、それぞれ独立に１〜８の範囲の整数を表し、ｍ、ｎが２以上の整数の場合に複数存在するＡｒ1、Ａｒ2はそれぞれ同じでも異なってもよい。］
[２]一般式(I)中、Ａｒ1およびＡｒ2は、それぞれ独立に、置換基Ｒを有するアリーレン基または芳香族複素環を表し、
置換基Ｒは、ハロゲン原子、アルコキシ基、アルキル基、シクロアルキル基、アリール基、複素環基、シアノ基、エステル基、ケトン基、−ＣＡ”3、−（Ｃ＝Ｏ）Ａ”、−（Ｃ＝Ｏ）ＮＡ”2、−ＢＡ”、−ＯＡ”、−ＳＡ”、−ＮＡ”2、−（Ｐ＝Ｏ）Ａ”2（Ａ”は水素原子、ハロゲン原子、アルコキシ基もしくはアルキル基であり、１つの基に複数のＡ”が含まれる場合のＡ”はそれぞれ同じでも異なってもよい。）、または有機蛍光性基である[１]に記載の蛍光膜。
[３]結合剤は、ポリカプロラクトン、ポリカーボネート樹脂、ポリ（２−エチル−２−オキサゾリン）、およびポリ（メチルメタクリレート）からなる群から選ばれる少なくとも一種である[１]または[２]に記載の蛍光膜。
[４]一般式(I)で表されるアゾベンゼン誘導体を、該誘導体の集合体からなる蛍光性粒子として含有する[１]〜[３]のいずれかに記載の蛍光膜。
【発明の効果】
【０００７】
本発明によれば、異なる波長の励起光照射により異なる波長（色）の蛍光を高強度で発光する可変蛍光特性を有する蛍光膜を提供することができる。
【発明を実施するための最良の形態】
【０００８】
本発明の蛍光膜は、下記一般式（I）で表されるアゾベンゼン誘導体および結合剤を含む。なお、本発明において「蛍光膜」とは、励起光を照射することにより蛍光発光可能な膜をいい、フィルム状、シート状等の各種形態を取り得る。
【化２】
2008222885.tif 000003
【０００９】
従来の有機蛍光性材料は、固体状態(solid state)等の高濃度状態では会合体形成などに起因して蛍光強度が低下するという問題があり、膜として安定かつ高強度な蛍光を得ることは困難であった。これに対し、一般式(I)で表されるアゾベンゼン誘導体は、紫外光照射によりトランス体からシス体への異性化が生じた後に更に紫外光照射を続けると自己組織化により凝集し、強い蛍光を発光する集合体（蛍光性粒子）を形成するという性質を有するため、膜として安定かつ高強度な蛍光を得ることができる。更に、上記蛍光性粒子は、異なる波長の励起光を照射することにより異なる波長（色）の蛍光を発光するという性質を有し、更に驚くべきことに、この性質は膜の状態で顕在化することが新たに見出された。
こうして本発明によれば、異なる波長（色）の蛍光を安定かつ高強度で発光可能な蛍光膜を提供することができる。
【００１０】
アゾベンゼン誘導体
以下に、一般式(I)について説明する。
一般式(I)中、Ｒ1は、水素原子、ハロゲン原子、アルコキシ基、アルキル基、シクロアルキル基、アリール基、複素環基、シアノ基、エステル基、ケトン基、ニトロ基、−ＣＡ3、−（Ｃ＝Ｏ）Ａ、−（Ｃ＝Ｏ）ＮＡ2、−ＢＡ、−ＯＡ、−ＳＡ、−ＮＡ2、−（Ｐ＝O）Ａ2（Ａは水素原子、ハロゲン原子、アルコキシ基もしくはアルキル基であり、１つの基に複数のＡが含まれる場合のＡはそれぞれ同じでも異なってもよい。）、または有機蛍光性基を表す。
【００１１】
ハロゲン原子としては、フッ素、塩素、ヨウ素を挙げることができる。
【００１２】
アルコキシ基は、炭素数１〜２８のアルコキシ基であることができ、その具体例としては、ＣＨ3Ｏ−基、ＣＨ3ＣＨ2Ｏ−基等を挙げることができる。
【００１３】
アルキル基は、例えば炭素数１〜２８の直鎖または分岐のアルキル基、具体的にはＣＨ3−基、ＣＨ3ＣＨ2−基、ＣＨ3ＣＨ2ＣＨ2ＣＨ2ＣＨ2ＣＨ2-基、ＣＨ3ＣＨ2（ＣＨ3）ＣＨ−(sec-butyl)基等であることができる。
【００１４】
シクロアルキル基は、例えば、炭素数５または６のシクロアルキル基、即ちシキロペンチル基、シクロヘキシル基であることができる。
【００１５】
アリール基は、例えば単環であるフェニル基であることができ、またナフタレン、アントラセン、フェナントレン、フェナレン、トリフェナレン、ピレン等の縮合環由来のアリール基であることもできる。
【００１６】
複素環基としては、例えば窒素原子を含む複素環基（例えばピリジル基）を挙げることができる。エステル基は、Ｒ’ＯＣＯ−基（Ｒ’は水素原子またはアルキル基を示す）であることができ、Ｒ’は、好ましくは水素原子、メチル基、エチル基である。
【００１７】
−ＣＡ3、−（Ｃ＝Ｏ）Ａ、−（Ｃ＝Ｏ）ＮＡ2、−ＢＡ、−ＯＡ、−ＳＡ、−ＮＡ2、−（Ｐ＝O）Ａ2で表される基において、Ａは水素原子、ハロゲン原子、アルコキシ基もしくはアルキル基であり、１つの基に複数のＡが含まれる場合のＡはそれぞれ同じでも異なってもよい。これらの基に含まれ得るアルコキシ基、アルキル基については先に記載した通りである。なお、上記基においてＣは炭素原子、Ｏは酸素原子、Ｎは窒素原子、Ｂはホウ素原子、Ｓは硫黄原子、Ｐはリン原子を表す。上記基の具体例としては、−ＣＦ3、−（Ｃ＝Ｏ）Ｈ、−（Ｃ＝Ｏ）ＣＨ3、−ＣＯＮＨＣＨ3、−Ｂ（ＣＨ3）2、−（Ｐ＝Ｏ）（ＯＣＨ2ＣＨ3）2、−ＯＨ、−ＮＨ（ＣＨ3）、−ＳＨ、を挙げることができる。
【００１８】
有機蛍光性基としては、一般的に知られている有機蛍光体であるチオフェン誘導体、p-フェニレンエチニレン誘導体、カルバゾール誘導体、ピレン誘導体等を挙げることができる。有機蛍光性基としてアゾベンゼン誘導体の凝集により形成される蛍光性粒子と異なる波長の励起光によって蛍光を発光する基を導入すれば、より多様な色の蛍光を発光する蛍光膜を得ることができる。
【００１９】
Ｒ1は、原料の入手の容易さ等を考慮すると、水素原子、ハロゲン原子、アリール基、アミド基、アルデヒド基、複素環基、エステル基、ケトン基、炭素数１〜２８のアルキル基もしくはアルコキシ基、またはシアノ基であることが好ましい。
【００２０】
Ａｒ1およびＡｒ2は、それぞれ独立に、置換基Ｒ（Ｒについては後述する）を有し得るアリーレン基または芳香族複素環を表す。アリーレン基は、単環であっても、ナフタレンアントラセン、フェナントレン、フェナレン、トリフェナレン、ピレン等の縮合環由来のものであってもよく、フェニレン基であることが好ましい。
芳香族複素環としては、上記アリーレン基の１つ以上の炭素原子がヘテロ原子によって置換された環構造を挙げることができ、具体的には、フェニレン基の１つの炭素原子が窒素原子に置換されたピリジニレン基を挙げることができる。
【００２１】
Ａｒ1およびＡｒ2が有し得る置換基Ｒは、ハロゲン原子、アルコキシ基、アルキル基、シクロアルキル基、アリール基、複素環基、シアノ基、エステル基、ケトン基、−ＣＡ”3、−（Ｃ＝Ｏ）Ａ”、−（Ｃ＝Ｏ）ＮＡ”2、−ＢＡ”、−ＯＡ”、−ＳＡ”、−ＮＡ”2、−（Ｐ＝Ｏ）Ａ”2（Ａ”は水素原子、ハロゲン原子、アルコキシ基もしくはアルキル基であり、１つの基に複数のＡ”が含まれる場合のＡ”はそれぞれ同じでも異なってもよい。）、または有機蛍光性基であり、その詳細は先にＲ1について説明した通りである。
【００２２】
Ｘは、ヘテロ原子を含んでもよいアルキレン基を表し、含まれ得るヘテロ原子としては、Ｂ、Ｎ、Ｏ、Ｐ、Ｓを挙げることができる。Ｘの好ましい態様は、一般式(III)について後述する通りである。
【００２３】
Ｘ1は、−ＮＨ−、−Ｏ−、−Ｓ−、またはヘテロ原子もしくは連結基を含んでもよいアルキレン基を表す。Ｘ1で表されるアルキレン基の詳細は上記Ｘと同様であり、ヘテロ原子は好ましくはＢ、Ｐ、Ｓであり、連結基としては、−（Ｃ＝Ｏ）−を挙げることができる。
【００２４】
Ｙは、水素原子、−ＢＡ’、−ＣＡ’3、−ＯＡ’、−ＮＡ’2、−ＰＡ’2または−ＳＡ’（Ａ’は水素原子、ハロゲン原子、アルコキシ基またはアルキル基であり、１つの基に複数のＡ’が含まれる場合のＡ’はそれぞれ同じでも異なってもよい。）を表す。Ａ’で表されるハロゲン原子としては、フッ素原子、塩素原子、ヨウ素原子を挙げることができる。Ａ’で表されるアルコキシ基としては、炭素数１〜２８のアルコキシ基を挙げることができる。Ａ’で表されるアルキル基としては、直鎖または分岐の炭素数１〜２８のアルキル基を挙げることができる。Ｙは、水素原子、−ＢＡ’、−ＣＡ’3、−ＯＡ’、−ＮＡ’2であることが好ましく、−ＣＡ’3であることが更に好ましく、メチル基であることが特に好ましい。
【００２５】
ａは、０、１または２のいずれであってもよい。
【００２６】
ｍおよびｎは、それぞれ独立に１〜８の範囲の整数を表す。粒子（集合体）形成の観点からは、ｎは２以上であることが好ましく、ｍは１または２であることが好ましい。なお、ｍ、ｎが２以上の整数の場合に複数存在するＡｒ1、Ａｒ2はそれぞれ同じでも異なってもよい。
【００２７】
一般式(I)で表されるアゾベンゼン誘導体の一態様としては、下記一般式(II)で表されるアゾベンゼン誘導体を挙げることができる。
【化３】
2008222885.tif 000004
【００２８】
一般式(II)中、Ｒ11は水素原子、ハロゲン原子、アルコキシ基、アルキル基、シクロアルキル基、アリール基、複素環基、シアノ基、エステル基、ケトン基、ニトロ基、−ＣＡ3、−（Ｃ＝Ｏ）Ａ、−（Ｃ＝Ｏ）ＮＡ2、−ＢＡ、−ＯＡ、−ＳＡ、−ＮＡ2、−（Ｐ＝Ｏ）Ａ2（Ａは水素原子、ハロゲン原子、アルコキシ基もしくはアルキル基であり、１つの基に複数のＡが含まれる場合のＡはそれぞれ同じでも異なってもよい。）、または有機蛍光性基を表す。ｍ１およびｎ１はそれぞれ独立に１〜８の範囲の整数を示す。Ｒ12〜Ｒ19はそれぞれ独立に水素原子、ハロゲン原子、アルコキシ基、アルキル基、シクロアルキル基、アリール基、複素環基、シアノ基、エステル基、ケトン基、−ＣＡ”3、−（Ｃ＝Ｏ）Ａ”、−（Ｃ＝Ｏ）ＮＡ”2、−ＢＡ”、−ＯＡ”、−ＳＡ”、−ＮＡ”2、−（Ｐ＝Ｏ）Ａ”2（Ａ”は水素原子、ハロゲン原子、アルコキシ基もしくはアルキル基であり、１つの基に複数のＡ”が含まれる場合のＡ”はそれぞれ同じでも異なってもよい。）、または有機蛍光性基であり、その詳細は先に一般式(I)中のRについて説明した通りである。ｐ１およびｑ１はそれぞれ独立に０〜２８の範囲の整数を示す。ｒ１は０または１を示す。
【００２９】
Ｒ11は、水素原子、ハロゲン原子、アルコキシ基、アルキル基、シクロアルキル基、アリール基、複素環基、シアノ基、エステル基、ケトン基、ニトロ基、−ＣＡ3、−（Ｃ＝Ｏ）Ａ、−（Ｃ＝Ｏ）ＮＡ2、−ＢＡ、−ＯＡ、−ＳＡ、−ＮＡ2、−（Ｐ＝Ｏ）Ａ2（Ａは水素原子、ハロゲン原子、アルコキシ基もしくはアルキル基であり、１つの基に複数のＡが含まれる場合のＡはそれぞれ同じでも異なってもよい。）、または有機蛍光性基を示し、その詳細は先に一般式(I)中のRについて説明した通りである。より詳しくは、ハロゲン原子としては、フッ素、塩素、ヨウ素を挙げることができる。エステル基は、Ｒ’ＯＣＯ−基（Ｒ’はアルキル基を示す）であることができ、Ｒ’は例えばメチル基、エチル基等であることができる。アルキル基は、例えば炭素数１〜２８の直鎖または分岐のアルキル基であることができる。アルコキシル基は、炭素数１〜２８のアルコキシル基であることができ、具体的には、ＣＨ3Ｏ−基、ＣＨ3ＣＨ2Ｏ−基等であることができる。また、シクロアルキル基は、例えば、炭素数６のシクロアルキル基であることができる。複素環基としては、例えば窒素原子を含む複素環基（例えばピリジル基）を挙げることができる。
【００３０】
Ｒ11は、原料の入手の容易さを考慮すると、水素原子、ハロゲン原子、アリール基、アミド基、アルデヒド基、複素環基、エステル基、ケトン基、炭素数１〜２８のアルキル基もしくはアルコキシ基、またはシアノ基であることが好ましい。
【００３１】
一般式(II)中、ｍ１およびｎ１は、それぞれ独立に１〜８の範囲の整数を示す。原料の入手の容易さおよび粒子形成の観点からは、ｎ１は２以上であることが好ましく、ｍ１は１または２であることが好ましい。
【００３２】
Ｒ12〜Ｒ19は、それぞれ独立に水素原子、ハロゲン原子、アルコキシ基、アルキル基、シクロアルキル基、アリール基、複素環基、シアノ基、エステル基、ケトン基、−ＣＡ”3、−（Ｃ＝Ｏ）Ａ”、−（Ｃ＝Ｏ）ＮＡ”2、−ＢＡ”、−ＯＡ”、−ＳＡ”、−ＮＡ”2、−（Ｐ＝Ｏ）Ａ”2（Ａ”は水素原子、ハロゲン原子、アルコキシ基もしくはアルキル基であり、１つの基に複数のＡ”が含まれる場合のＡ”はそれぞれ同じでも異なってもよい。）、または有機蛍光性基であり、その詳細は先に一般式(I)中のRについて説明した通りである。また、一般式（II）において、ｍ１、ｎ１が２以上の場合、繰り返し単位中のフェニレン基の置換基は同じであってもよく、異なっていてもよい。
【００３３】
一般式（Ｉ）中、ｐ１およびｑ１は、それぞれ独立に０〜２８の範囲の整数を示す。原料の入手の容易さ等を考慮すると、ｐ１およびｑ１は、それぞれ独立に１〜２８の範囲の整数であることが好ましく、それぞれ独立に５〜２８の範囲の整数であることが更に好ましい。
【００３４】
一般式(II)中、ｒ１は０または１を示し、０であることが好ましい。
【００３５】
一般式（II）で表されるアゾベンゼン誘導体の具体例を以下に示す。
【００３６】
【化４】
2008222885.tif 000005
（上記式中、Ｘaはハロゲン原子を示し、Ｒaはアルキル基を示す。ｐ１、ｑ１、ｒ１については前述と同様である。）
【００３７】
以上説明した一般式(II)で表されるアゾベンゼン誘導体の詳細は、特開２００６−１６０７１５号公報に記載されている。
【００３８】
上記一般式(II)で表されるアゾベンゼン誘導体からなる集合体（蛍光性粒子）は、紫外光照射をやめて集合体を暗所に室温で放置すると、集合体中でシス体からトランス体への異性化が起こり、これにより発光強度を更に高めることができるものである。
これに対し、一般式(I)中、アゾ基を介して結合するＡｒ1およびＡｒ2が、少なくとも２つの置換基Ｒを有するものは、集合体形成後の蛍光強度の安定性が高い。これは、アゾベンゼン部位に置換基を導入することにより溶剤溶解性が高まり強固な集合体が形成されること、および置換基の作用により集合体形成後のシス体の安定性が高まりシス体からトランス体への異性化が抑制されることに起因すると考えられる。アゾ基を介して結合するＡｒ1およびＡｒ2の一方が２つ以上のＲを有し、他方はＲを有さないこともあり、Ａｒ1、Ａｒ2がそれぞれ１つ以上のＲを有することもある。その詳細は一般式(III)について後述する通りである。なお、一般式(II)中、置換基Ｒが複数存在する場合、複数存在するＲはそれぞれ同じでも異なってもよい。
【００３９】
一般式(I)の好ましい態様としては、下記一般式(IV)を挙げることができる。
【化５】
2008222885.tif 000006
【００４０】
一般式(IV)中、ｐおよびｑは、それぞれ独立に０〜２８の範囲の整数である。ｐは１〜２８の範囲の整数であることが好ましく、ｑは１〜２８の範囲の整数であることが好ましい。
【００４１】
Ｘ2は、ヘテロ原子またはヘテロ原子を含むアルキレン基を表す。ヘテロ原子としては、ハロゲン原子（例えばフッ素原子、塩素原子、ヨウ素原子）、Ｂ、Ｎ、Ｏ、Ｐ、Ｓを挙げることができる。ｂは０〜２の範囲の整数である。ｂが２以上の整数である場合に複数存在するＸ2は同じであっても異なってもよい。
【００４２】
一般式(IV)中、Ｒ1、Ｘ1、Ａｒ1、Ａｒ2、Ｙ、ａ、ｍ、ｎについては先に一般式(I)について述べた通りである。
【００４３】
一般式(I)の好ましい態様としては、下記一般式(III)を挙げることもできる。
【００４４】
【化６】
2008222885.tif 000007
【００４５】
一般式(III)中、Ｒ2〜Ｒ9は、それぞれ独立に、ハロゲン原子、アルコキシ基、アルキル基、シクロアルキル基、アリール基、複素環基、シアノ基、エステル基、ケトン基、−ＣＡ”3、−（Ｃ＝Ｏ）Ａ”、−（Ｃ＝Ｏ）ＮＡ”2、−ＢＡ”、−ＯＡ”、−ＳＡ”、−ＮＡ”2、−（Ｐ＝Ｏ）Ａ”2（Ａ”は水素原子、ハロゲン原子、アルコキシ基もしくはアルキル基であり、１つの基に複数のＡ”が含まれる場合のＡ”はそれぞれ同じでも異なってもよい。）、または有機蛍光性基であり、その詳細は先に一般式(I)中のRについて説明した通りである。
【００４６】
一般式(III)中、アゾ基を介して結合する２つのフェニレン環におけるＲ2〜Ｒ9の少なくとも２つは水素原子以外の置換基であり、シス体の安定性の観点からは、アゾ基を介して結合する２つのフェニレン環におけるＲ2〜Ｒ9の中で少なくともＲ4およびＲ5またはＲ6およびＲ7が水素原子以外の置換基であるか、またはＲ4とＲ5およびＲ6〜Ｒ9の少なくとも１つ（例えばＲ9）が水素以外の置換基であることが好ましい。
【００４７】
前記の水素以外の置換基としては、電子供与能(electron-donating ability)のある置換基または電子吸引能（electron-withdrawing ability）のある置換基のいずれであってもよい。電子供与能を有する置換基（電子供与性基）および電子吸引能を有する置換基（電子吸引基）については、C. Hansch et al. Chem. Rev. 1991, 91, 165、Smith, M. B.; March, J. March's Advanced Organic Chemistry: Reactions, Mechanisms, and Structure; 5th Ed.; Wiley-Interscience: John Wiley & Sons, Inc: 2001.に詳細に記載されている。具体的には、水素以外の置換基としては、アルキル基、アルコキシ基、シクロアルキル基、アミド基、アルデヒド基、シアノ基、エステル基、ケトン基、または複素環基が好ましい。原料の入手の容易さ等を考慮すると、前記アルキル基の場合、炭素数は１〜２８であることが好ましく、前記アルコキシ基の炭素数は１〜２８であることが好ましい。但し、後述するように所望の蛍光を発光する蛍光性粒子を得るためには、電子吸引性および電子供与性を考慮して導入する置換基を決定することが好ましい。
【００４８】
一般式(III)中のＲ1、Ｘ、ｍ、ｎは、それぞれ一般式(I)における定義と同義である。ｍ、ｎが２以上の整数の場合の複数存在するＲ2〜Ｒ9はそれぞれ同じでも異なってもよい。
【００４９】
以下に、一般式（III）で表されるアゾベンゼン誘導体の具体例を示す。また、より具体的な例としては実施例に示す化合物を挙げることができる。但し、本発明はこれら具体例に限定されるものではない。また下記具体例は、Ｒ4、Ｒ5、Ｒ9部に置換基を有するが、後述するように、蛍光色の調整のためにフェニレン基の他の位置に電子吸引性基および／または電子供与性基を導入すること、フェニレン基を構成する炭素原子の１つ以上を、より電子吸引性および／または電子供与性の原子（例えば窒素原子）に置換することも可能である。
【化７】
2008222885.tif 000008
【００５０】
上記式中、Ｒ4およびＲ5は先に定義した通りであり、好ましくは水素原子より立体障害のある置換基、より好ましくはアルキル基、アルコキシ基、シクロアルキル基、アミド基、アルデヒド基、エステル基、ケトン基、シアノ基、または複素環基であり、Ｒ9は先に定義した通りであり、好ましくは水素原子、アルキル基、アルコキシ基、シクロアルキル基、アミド基、アルデヒド基、エステル基、ケトン基、シアノ基、または複素環基であり、ｐ’は、０〜２８の範囲の整数であり、５〜２８の範囲の整数であることが好ましい。
【００５１】
一般式(I)で表されるアゾベンゼン誘導体は、公知の方法で合成することができる。合成方法の詳細については、例えばXu, Z-S.; Lemieux, R. P.; Natansohn, A.; Rochon, P.; Shashidhar, R. Liq. Cryst. 1999, 26, 351-359を参照することができる。
以下に、合成方法の一例を示す。なお、下記一般式(V)〜(IX)中のＲ1〜Ｒ9、ｎ、ｐ’については前述の通りであり、Ｚはハロゲン原子、−OH基、−COOH基、−NH2基、−NHR”基 (R”はアルキル基)等の置換基である。
【００５２】
まず、一般式(V)で表される原料化合物と一般式(V)で表される原料化合物をジアゾカップリングして一般式(VII)で表されるヒドロキシアゾベンゼン誘導体を得る。
【００５３】
【化８】
2008222885.tif 000009
【００５４】
次いで、得られたヒドロキシアゾベンゼン誘導体(VII)にアルキル基を導入し、下記中間体(VIII)を得る。
【００５５】
【化９】
2008222885.tif 000010
【００５６】
その後、中間体(VIII)のZ部に所定の置換基を導入することにより、目的物である下記アゾベンゼン誘導体(IX)を得ることができる。得られたアゾベンゼン誘導体は、カラムクロマトグラフィー等の公知の方法で精製することもできる。得られた生成物の確認は、ＮＭＲ、ＩＲ、Ｍａｓｓ（質量分析）、元素分析等の公知の方法で行うことができる。  なお、上記アゾベンゼン誘導体の合成のために使用される原料化合物は公知の方法で合成可能であり、また市販品として入手可能なものもある。
【００５７】
【化１０】
2008222885.tif 000011
【００５８】
結合剤
本発明の蛍光膜は、上記アゾベンゼン誘導体と結合剤を含む。使用する結合剤としては、高分子膜を形成するために通常使用される各種ポリマーを用いることができる。ポリマー選択にあたっては、粒子形成のために使用するアゾベンゼン誘導体の溶解性が良好であること、形成された粒子が長時間の光照射下でも分解せず安定であること、使用するアゾベンゼン誘導体の吸収波長と結合剤の吸収波長が重ならないこと、非蛍光性であること、用途によっては蛍光性であること等を考慮することが好ましい。
【００５９】
結合剤として使用するポリマーの具体例としては、ポリカプロラクトン、ポリカーボネート樹脂、ポリ（２−エチル−２−オキサゾリン）、ポリ（メチルメタクリレート）等を挙げることができ、更に具体的には、以下のポリマーを挙げることができる。
【化１１】
2008222885.tif 000012
[上記において、例えば、n2、n3、n4、ｎ5、ｎ6は、それぞれ１以上の整数である。それらの上限は特に限定されるものではなく、例えば分子量が数百万となる範囲で設定可能である。]
【００６０】
上記（１）〜（３）のポリマーは、それぞれ単独で用いることもでき２種以上を組み合わせて用いることもできる。例えば、上記（１）と（２）のポリマーを混合することによりハニカム構造を有する膜を得ることができる。
【００６１】
本発明の蛍光膜は、上記アゾベンゼン誘導体および結合剤を含む塗布液を、基板上に塗布、乾燥することにより作製することができる。蛍光膜は、用途に応じて基板に載せたまま使用することもでき、基板から剥離して使用することもできる。基板としては、石英、ガラス、ポリメタクリル酸メチル、ポリスチレン、ポリビニルアルコール、ポリカーボネート、ポリイミド等の公知の基板を用いることができる。蛍光膜中でアゾベンゼン誘導体の集合体である蛍光性粒子を均一に分散させるためには、結合剤として親水性ポリマーを使用する場合は親水性基板を使用し、結合剤として疎水性ポリマーを使用する場合は疎水性基板を使用することが好ましい。塗布方法としては、公知の方法を用いることができるが、中でも、スピンコート法を用いることにより、均一な薄膜を容易に形成することができる。前記塗布液には、必要に応じて粘度調整のために溶媒を加えてもよい。溶媒を選択するにあたっては、粒子形成のために使用するアゾベンゼン誘導体に対して良溶媒であることを考慮することが好ましい。そのような溶媒としては、例えば、ジクロロメタン、クロロホルム、シクロヘキサン、ヘキサン、ベンゼン、トルエン、ＴＨＦ、ＤＭＦ等を用いることができる。また、塗布液には光学フィルムに一般的に使用される各種添加剤を添加してもよい。
【００６２】
蛍光膜中のアゾベンゼン誘導体の濃度は特に限定されるものではなく、所望の蛍光強度に応じて設定すればよい。例えば、蛍光膜中のアゾベンゼン誘導体の濃度は、１０-10M〜１０-1Mとすることができる。蛍光膜中のアゾベンゼン誘導体の濃度が高いほど高強度の蛍光を得ることができる。また蛍光膜中の結合剤濃度も特に限定されるものではないが、例えば１０-4質量％〜１０4質量％とすることができる。塗布液の組成は、所望の蛍光膜組成および厚さに基づき決定すればよい。塗布液中のアゾベンゼン誘導体化合物の濃度は、例えば、１０-8Ｍ以上とすることができ、好ましくは１０-6〜１０-1Ｍとすることができる。また本発明の蛍光膜の厚さは、例えば数nm〜数ｍｍ程度である。
【００６３】
蛍光性粒子を形成するためには、蛍光膜形成用塗布液に紫外光を照射すればよい。この紫外光照射により、前記アゾベンゼン誘導体の集合体である蛍光性粒子を形成することができる。または、アゾベンゼン誘導体を含む溶液と結合剤を含む溶液をそれぞれ調製し、アゾベンゼン誘導体溶液に紫外光を照射し蛍光性粒子を形成した後、結合剤溶液と混合してもよい。蛍光性粒子を形成するために使用する紫外光は通常使用される紫外光（例えば波長３２０〜４００ｎｍ）であればよく、例えば３６５ｎｍまたは３６６ｎｍの波長の紫外光を用いることができる。また、
【００６４】
アゾベンゼンは、シス体とトランス体があり、熱的に安定なものはトランス体である。トランス体に紫外光を照射すると、シス体への異性化が起こり、その後暗所に室温で放置すると、再びトランス体に変化することが知られている。前記アゾベンゼン誘導体も、例えば数分間紫外光を照射するとトランス体からシス体への異性化が起こる。更に、前記アゾベンゼン誘導体は、トランス体からシス体への異性化が生じた後も紫外光照射を続けると、自己組織化により会合して集合体（粒子）を形成する。更に、一般式(I)中、アゾ基を介して結合するＡｒ1およびＡｒ2が、少なくとも２つの置換基Ｒを有するものは、集合体（粒子）形成後、紫外光照射をやめて粒子を放置しても集合体の解離が生じないか生じたとしてもわずかであり、放置前後の吸収スペクトル、蛍光波長、蛍光強度の変化が少ないため、長期にわたり安定な蛍光を発光する蛍光性粒子を得ることができる。なお、吸収スペクトルの変化が少ないことは、集合体中でのシス体からトランス体への再異性化が抑制されていること、つまり集合体中でシス体が安定であることを示すものである。
【００６５】
粒子形成のためにアゾベンゼン誘導体溶液へ紫外光を照射する時間は、トランス体からシス体への異性化が起こる時間よりも長くすることが適当であり、例えば３分〜３０時間とすることができ、好ましくは６〜３０時間とすることができる。アゾベンゼン溶液が高濃度の場合は十分な粒子形成のために紫外光照射時間を長くすることが好ましい。なお、紫外光の強度によって粒子形成のために要する時間は変化し、短時間で粒子形成を行うためには高強度の紫外光を使用することが好ましい。紫外光の強度は、例えば０．１〜３０ｍＷ／ｃｍ2程度とすることができる。
【００６６】
アゾベンゼン誘導体の集合体である蛍光性粒子は、例えば球状粒子であることができ、その粒子径は、例えば数ｎｍ〜数百ｎｍ程度である。粒子の粒子径は、走査型電子顕微鏡（ＳＥＭ）および透過型電子顕微鏡（ＴＥＭ）によって得られた像から求めることができる。また、上記粒子の中には、ＴＥＭ観察により結晶格子構造が観察されるものもある。
【００６７】
前記アゾベンゼン誘導体は、集合体形成前はほとんど発光しないが、集合体（粒子）を形成すると、集合体形成前よりはるかに高強度の蛍光を発光する。しかも、一般式(I)中、アゾ基を介して結合するＡｒ1およびＡｒ2が、少なくとも２つの置換基Ｒを有するものは、集合体形成後も長期にわたり安定な蛍光を維持することができる。例えば、前記アゾベンゼン誘導体の中には、集合体形成後に光照射を止めても、６ヶ月以上もの長期にわたり安定な蛍光（例えばλmaxでの蛍光強度の変化率が約５％以下）を発光することができるものもある。
【００６８】
また、前記アゾベンゼン誘導体の集合体である蛍光性粒子は、後述する実施例で示すように、異なる励起光を照射することによって異なる波長の蛍光を発光することができる。この性質を利用することにより１種の蛍光性粒子から異なる波長（異なる色）の蛍光を得ることができる。
【００６９】
更に、前記アゾベンゼン誘導体のアゾベンゼン骨格に導入する官能基の種類や数、環状構造を構成する原子の種類を変えることにより、蛍光性粒子の蛍光色を制御することも可能である。以下に、この点について説明する。
【００７０】
蛍光性粒子を発光させるためには励起光を照射する必要がある。例えばあるアゾベンゼン誘導体の集合体（蛍光性粒子）に予め定められた波長の励起光を照射した場合、得られた蛍光が所望の色（波長）の蛍光ではなかった場合、所望の蛍光を発光する蛍光性粒子を得るために、新たなアゾベンゼン誘導体を使用することになる。本発明において蛍光膜形成のために使用するアゾベンゼン誘導体は、後述の実施例で示すように、電子吸引能の高い置換基を導入するほど該誘導体から形成される蛍光性粒子の蛍光が短波長シフトし、電子供与能の高い置換基を導入するほど該誘導体から形成される蛍光性粒子の蛍光が長波長シフトするという性質を有する。またアゾベンゼン誘導体に含まれる環状構造（例えば一般式(I)中のＡｒ1、Ａｒ2）に含まれる原子を、より電子吸引能が高い原子に代えることにより該誘導体から形成される蛍光性粒子の蛍光が短波長シフトし、電子供与能の高い原子に代えることにより該誘導体から形成される蛍光性粒子の蛍光が長波長シフトする。上記性質を利用することにより、ある励起光を照射することにより所望の色（波長）の蛍光を発光する蛍光性粒子を分子構造（官能基や環構造を形成する原子）に基づき容易に設計することができる。
【００７１】
即ち、前記アゾベンゼン誘導体を使用することにより、以下の工程により、予め定められた波長を有する励起光を照射することによって所望の蛍光を発光する蛍光性粒子を製造することができ、この蛍光性粒子を用いることにより、所望の蛍光を発光する蛍光膜を得ることができる。
前記アゾベンゼン誘導体であって前記蛍光性粒子を得るために使用するアゾベンゼン誘導体の候補となる候補誘導体を決定し、
候補誘導体と有機溶媒を含む溶液に紫外光を照射することにより、候補誘導体の集合体を形成し、
形成された集合体に前記波長の励起光を照射し、
上記励起光照射により発光された蛍光が、
（１）所望の蛍光である場合、候補誘導体を、前記蛍光性粒子を製造するために使用するアゾベンゼン誘導体として決定し、
（２）所望の蛍光より短波長光である場合、本発明のアゾベンゼン誘導体であって、候補誘導体のいずれか１つ以上の置換基に代えて該置換基より電子供与能の高い置換基を有するか、候補誘導体に１つ以上の電子供与性基を導入した構造を有するか、および／または、候補誘導体の環状構造に含まれる原子を該原子より電子供与能の高い原子に代えた構造を有するアゾベンゼン誘導体を、前記蛍光性粒子を製造するために使用するアゾベンゼン誘導体として決定し、
（３）所望の蛍光より長波長光である場合、本発明のアゾベンゼン誘導体であって、候補誘導体のいずれか１つ以上の置換基に代えて該置換基より電子吸引能の高い置換基を有するか、候補誘導体に１つ以上の電子吸引性基を導入した構造を有するか、および／または、候補誘導体の環状構造に含まれる原子を該原子より電子吸引能の高い原子に代えた構造を有するアゾベンゼン誘導体を、前記蛍光性粒子を製造するために使用するアゾベンゼン誘導体として決定し、
決定されたアゾベンゼン誘導体と有機溶媒を含む溶液に紫外光を照射することにより、前記アゾベンゼン誘導体の集合体を形成する。
【００７２】
上記励起光の波長および所望の蛍光の波長（色）は、使用する光源や使用目的を考慮して定められるものである。例えば、候補誘導体が緑色の蛍光を発光した場合、所望の蛍光が青色（短波長光）であるときは上記（２）により蛍光性粒子を得るためのアゾベンゼン誘導体の構造を決定すればよく、所望の蛍光が赤色（長波長光）であるときは上記（３）により蛍光性粒子を得るためのアゾベンゼン誘導体の構造を決定すればよい。なお置換基および原子の電子供与能および電子吸引能の指標としては、例えばHammett constantを用いることができる。Hammett constantについては、例えばChem.Rev. 1991, 91, 165に記載されている。例えば、一例としては、ＣＮ−（０．６６）、−ＣＦ3（０．５４）、−ＣＯＯＭｅ（０．４５）、−ＣＦ3Ｏ（０．３５）、−Ｈ（０）、−ＣＨ3（−０．１７）、−ＥｔＯ（−０．２４）、−ＭｅＯ（−０．２７）、ＢｕＯ−（−０．３２）、ＮＭｅ2（−０．８３）である（括弧内はHammett constant）。
上記の通り、蛍光波長をシフトさせるためには、(i)ある置換基を変える、(ii)新たな置換基を導入する、(iii)環状構造を構成する原子を変える、という方法を取り得る。(i)〜(iii)を任意に組み合わせることにより所望の色の蛍光を発光する蛍光性粒子を得ることができる。
【００７３】
以上説明したように、本発明の蛍光膜は、複数の励起波長を有し、異なる波長の励起光を照射することにより蛍光を発光することができ、好ましくは異なる波長（色）の蛍光を発光することができる。
【実施例】
【００７４】
以下、本発明を実施例により更に説明する。但し、本発明は実施例に示す態様に限定されるものではない。
【００７５】
１．アゾベンゼン誘導体の合成
下記方法にて、アゾベンゼン誘導体１を合成した。
（１）ヒドロキシアゾベンゼン誘導体（ＩＸ）の合成
【化１２】
2008222885.tif 000013
[Z= -Br, R4=R5= -CH2CH3, R9= -CH(CH3)CH2CH3, R2=R3=R6=R7= R8＝-H]
NaNO2 (1.035 g)を水20mLに溶かし、０〜５℃の4-ブロモ-2,6-ジエチルアニリン(3 g)、HCl (8 mL)および水(100 mL)の混合溶液にゆっくりと滴下し30分間攪拌した。 この溶液に2-sec-ブチルフェノール(2.25 g)、NaOH(1.04 g)、Na2CO3 (2.75 g)および水の混合液を加え2時間攪拌した。酢酸エチルを加え攪拌し、有機層を集め、ヘキサンと酢酸エチルの混合溶媒(10:1)を展開溶媒にし、カラムクロマトグラフ法で分離を行い、3.6 gのヒドロキシアゾベンゼン誘導体（ＩＸ）を得た。
1H NMR (270 MHz, CDCl3)  0.8-1.8 (m, 14, CH3 and CH2), 2.59 (q, 4H, CH2CH3), 2.94 (m, 1H, CH), 6.69-7.74 (m, 5H, Ar-H)
【００７６】
（２）中間体（Ｘ）の合成
【化１３】
2008222885.tif 000014
[Z= ‐Br, R4=R5= ‐CH2CH3, R9= ‐CH(CH3)CH2CH3, R2=R3=R6=R7= R8＝‐H, p'=15]
K2CO3 (2.13 g)、テトラエチルアンモニウムブロマイド(触媒量)、1-ブロモヘキサデカン(7.06 g)、アセトン(100 mL)の混合溶液をN2雰囲気下の60 oCで30分攪拌した。この混合溶液に、上記（１）で合成したヒドロキシアゾベンゼン誘導体（ＩＶ）（3.0 g)のアセトン溶液をゆっくりと加え、そのまま60 oCで13時間攪拌した。アセトンを取り除き、水で3回洗った後、酢酸エチルを加え攪拌し、有機層を集めた。ヘキサンを展開溶媒にし、カラムクロマトグラフ法で分離を行い、3.3 gの中間体（X）を得た。
1H NMR (270 MHz, CDCl3) δ 0.85 (m, 6H, CH3), 1.0-1.8 (m, 19H, CH2 and CH3), 2.57 (q, 4H, Ar-CH2CH3), 3.12 (m, 1H, CH), 4.02 (t, 2H, ArOCH2), 6.70-7.72 (m, 5H, Ar-H)
【００７７】
（３）アゾベンゼン誘導体１の合成
【化１４】
2008222885.tif 000015
上記（２）で合成した中間体（X）(2.46 g)を、N2雰囲気下で50 mLのDMFに溶かし、Pd(PPh3)4(触媒量)を加え、１０分間攪拌した。この混合液に4-エトキシフェニルボロン酸（ethoxyphenylboronic acid）(1 g)、蒸留水(30 mL)に溶かしたNaHCO3 (1.68 g)とトルエン（20 mL）を加え、100℃で28時間攪拌した。その後、室温に戻し、水と酢酸エチルを加え攪拌し、有機層を集め、ヘキサンとジクロロメタンの混合溶媒(6:1)を展開溶媒にし、カラムクロマトグラフ法で分離を行った。 生成物(アゾベンゼン誘導体１)はオレンジ色の結晶で、収量は0.39 gであった。
1H NMR (270 MHz, CD2Cl2) δ 0.88 (tt, 6H, CH3), 1.16-1.87 (m, 42H, CH2 and CH3), 2.74 (q, 4H, ArCH2CH3), 3.18 (m, 1H, ArOCH(CH3)CH2CH3), 4.04-4.12 (tq, 4H, ArOCH)2CH3 and ArOCH2), 6.96-7.00 (dd, 3H, Ar-H), 7.33 (s, 2H, Ar-H), 7.59 (d, 2H, Ar-H), 7.71-7.77 (m, 3H, Ar-H)). 
Anal. Calcd: C, 80.68; H, 10.16; N, 4.28. Found: C, 80.65; H, 10.14; N, 4.22. 
【００７８】
上記方法における原料化合物等を変更し、下記アゾベンゼン誘導体２〜７を合成した。生成物の分析結果を以下に示す。
【化１５】
2008222885.tif 000016
【００７９】
アゾベンゼン誘導体2:
1H NMR (270 MHz, CDCl3) δ 0.86 (tt, 6H, CH3), 1.16-1.87 (m, 42H, CH2 and CH3), 2.74 (q, 4H, ArCH2CH3), 3.17 (m, 1H, ArOCH(CH3)CH2CH3), 4.01-4.11 (tq, 4H, ArOCH2CH3 and ArOCH2), 6.93-6.99 (m, 3H, Ar-H), 7.38 (s, 2H, Ar-H), 7.54-7.77 (m, 8H, Ar-H).
Anal. Calcd: C, 82.14; H, 9.65; N, 3.69. Found: C, 81.95; H, 9.77; N, 3.69.
【００８０】
アゾベンゼン誘導体3:
1H NMR (270 MHz, CDCl3) δ 0.81 (t, 3H, CH3), 1.08-1.78 (m, 37H, CH2 and CH3), 2.67 (q, 4H, ArCH2CH3), 3.94-4.05 (tq, 4H, ArOCH2CH3 and ArOCH2), 6.87-6.95 (m, 4H, Ar-H), 7.17-7.82 (m, 6H, Ar-H).
【００８１】
アゾベンゼン誘導体4:
1H NMR (270 MHz, CD2Cl2) δ 0.88 (tt, 6H, CH3), 1.14-1.86 (m, 39H, CH2 and CH3), 2.70 (q, 4H, ArCH2CH3), 3.16 (m, 1H, ArOCH(CH3)CH2CH3), 4.04 (t, 2H, ArOCH2CH3), 6.96 (d, 1H, Ar-H), 7.33 (s, 2H, Ar-H), 7.71-7.78 (m, 6H, Ar-H) 
Anal. Calcd: C, 81.21; H, 9.67; N, 6.61. Found: C, 81.19; H, 9.64; N, 6.45. 
【００８２】
アゾベンゼン誘導体5:
1H NMR (270 MHz, CD2Cl2) δ 0.87 (t, 3H, CH3), 0.98 (t, 3H, CH3), 1.24-1.87 (m, 33H, CH2 and CH3), 2.66 (t, 2H, ArCH2CH2CH3), 4.01-4.11 (tq, 4H, ArOCH2), 6.90-6.99 (m, 3H, Ar-H), 7.55-7.81 (m, 10H, Ar-H), 7.93 (d, 2H, Ar-H)
Anal. Calcd: C, 81.77; H, 9.15; N, 4.24. Found: C, 81.75; H, 9.23; N, 4.22.
【００８３】
アゾベンゼン誘導体6:
1H NMR (270 MHz, CDCl3) δ0.87 (t, 3H, CH3), 1.28-1.54 (m, 29H, CH2 and ArOCH2CH3), 1.80 (m, 2H, ArOCH2CH)2), 4.01 (t, 2H, ArOCH2), 4.09 (q, 2H, ArOCH2), 6.97 (d, 4H, Ar-H), 7.84 (d, 4H, Ar-H).
Anal. Calcd: C, 77.21; H, 9.93; N, 6.00. Found: C, 77.15; H, 9.86; N, 5.95.
【００８４】
アゾベンゼン誘導体7:
1H NMR (270 MHz, CD2Cl2) δ0.88 (t, 3H, CH3), 1.28-1.52 (m, 17H, CH2 and CH3), 1.81 (m, 2H, CH2), 4.02-4.12 (tq, 4H, ArOCH2), 6.97-7.04 (m, 4H, Ar-H), 7.62 (d, 2H, Ar-H), 7.69 (d. 2H, Ar-H), 7.89-7.94 (m, 4H, Ar-H).
【００８５】
２．粒子の形成
上記１．で合成した各アゾベンゼン誘導体を４×１０-5Ｍの濃度でジクロロメタンに溶解した。この溶液に、波長３６５ｎｍの紫外光（強度２〜４ｍＷ／ｃｍ2）を蛍光の増加が飽和に達するまで（約３００分〜８００分間）照射した。紫外光照射後の溶液を走査型電子顕微鏡（ＳＥＭ）および透過型電子顕微鏡（ＴＥＭ）で観察したところ、アゾベンゼン誘導体１〜７を含む溶液中では粒子径数ｎｍ〜数百ｎｍ程度の集合体（粒子）が観察された。更に結晶格子構造も観察された。図１に、アゾベンゼン誘導体１を含む溶液のＳＥＭ写真およびＴＥＭ写真を示す。
【００８６】
３．シス安定性の確認
上記１．で合成したアゾベンゼン誘導体１の紫外光（波長３６５ｎｍ）照射前、照射２０時間後（集合体）、紫外光照射後２週間室温放置後、１ヶ月放置後の1Ｈ−ＮＭＲ（in CD2Cl2）スペクトルを図２に示す。図２のスペクトル中、矢印で示すピークはシス体由来のピークである。図２に示すように、紫外光照射２０時間後のスペクトル中にはシス体由来のピークが出現していることにより、紫外光照射によってトランス体からシス体への異性化が起こったことが確認された。また、室温放置２週間後および１ヶ月後のスペクトル中にもシス体由来のピークが維持されていることから、アゾベンゼン誘導体１は集合体中のシス安定性が高いことがわかる。
一方、アゾベンゼン誘導体７について、紫外光（波長３６５ｎｍ）照射前、照射１３時間後（集合体）、紫外光照射後１日室温暗室放置後に測定した1Ｈ−ＮＭＲ（in CD2Cl2）スペクトルを図１０に示す。図１０から、アゾベンゼン誘導体７は紫外光照射後に１日暗室に放置すると、すべてのシス体がトランス体へ異性化することがＮＭＲデータから確認された。これにより所定の位置に置換基を導入することによりシス安定性の高いアゾベンゼン誘導体が得られることが示された。
【００８７】
４．吸収スペクトル、蛍光スペクトルの観察
上記２．と同様の方法でアゾベンゼン誘導体１を含む溶液に紫外光（波長３６５ｎｍ）を７８０分間照射し、その後暗所に室温で１ヶ月間放置した。アゾベンゼン誘導体１を含む溶液の紫外光照射開始前、照射３分後、７８０分後、室温放置２週間後、１ヶ月後の吸収スペクトルを図３（ａ）に、得られた蛍光スペクトルを図３（ｂ）に示す。
また、上記２．と同様の方法でアゾベンゼン誘導体２〜７を含む溶液に紫外光（波長３６５ｎｍ）を蛍光の増加が飽和に達するまで（約３００分〜８００分間）照射し、その後暗所に室温で放置した。各溶液について、紫外光照射開始前、照射中、室温放置後の吸収スペクトルおよび蛍光スペクトルを、それぞれ図４〜９に示す。
また、各溶液について、(i)紫外光照射後および(ii)紫外光照射後室温放置後の蛍光スペクトルのλmaxおよび蛍光強度の変化を下記表１に示す。
なお、上記蛍光スペクトルは、照射した紫外光（波長３６５ｎｍ）が励起光となり発光された蛍光のスペクトルである。
【００８８】
【表１】
2008222885.tif 000017
蛍光強度変化＝[(ii)の蛍光強度−(i)の蛍光強度]／(i)の蛍光強度
【００８９】
図３〜６に示すように、アゾベンゼン誘導体１〜４を含む溶液では、紫外光照射前後の吸収スペクトル、蛍光波長および蛍光強度の変化はほとんど見られなかった。これにより、アゾベンゼン誘導体１〜４はシス安定性に優れるとともに長期にわたり安定に蛍光を発光することがわかる。なお、各スペクトル中、紫外光照射前と紫外光照射３分後のスペクトル変化は、トランス体からシス体への変化に起因するものであり、紫外光照射３分後と長時間照射（約３００分〜８００分間）後のスペクトル変化は、集合体形成に起因するものである。
それに対し、アゾベンゼン誘導体５〜７を含む溶液は、紫外光照射後暗所に室温で放置すると、吸収スペクトルが大きく変化した。これは集合体中でシス体からトランス体への異性化が生じたことに起因するものである。また、これらの溶液では紫外光照射前後で蛍光強度が大きく変化し、またアゾベンゼン誘導体５を含む溶液は蛍光波長の変化も大きかった。
また、表１に示すλmaxの値が異なることからわかるように、アゾベンゼン誘導体１〜４を含む溶液は異なる色の蛍光を発光した。このように、本発明のアゾベンゼン誘導体では、アゾベンゼン骨格に導入する置換基を種類や数を変えることにより、蛍光色を変化させることができる。
【００９０】
５．励起光の違いによる蛍光色変化
（１）アゾベンゼン誘導体１の蛍光色の確認
上記２．と同様の方法でアゾベンゼン誘導体１を含む溶液に紫外光（波長３６５ｎｍ）を７８０分間照射した。その後、励起光として波長３６５ｎｍ、４３５ｎｍ、５００ｎｍの光を照射して
得られた蛍光スペクトルを図１１に示す。図１１上図は、図１１下図のスペクトルの強度を標準化したものである。
図１１に示すように、波長３６５ｎｍの光で励起した場合および波長４３５ｎｍの光で励起した場合は黄緑色、波長５００ｎｍの光で励起した場合は赤色の蛍光が得られた。
【００９１】
（２）アゾベンゼン誘導体８、９の蛍光色の確認
アゾベンゼン誘導体１の合成方法における原料化合物等を変更し、アゾベンゼン誘導体８、９合成した。
【００９２】
アゾベンゼン誘導体８：
1H NMR (270 MHz, CD2Cl2) δ 0.81 (ｍ, 6H, CH3), 1.19-1.79 (m, 36H, CH2 and CH3), 2.30 (s, 3H, ArCH3), 3.06 (m, 1H, ArOCH(CH3)CH2CH3), 4.01 (m, 4H, ArOCH2CH3), 6.85-7.74 (m, 10H, Ar-H) 
アゾベンゼン誘導体９：
1H NMR (270 MHz, CD2Cl2) δ 0.85 (t, 3H, CH3), 1.07-1.86 (m, 26H, CH2 and CH3), 2.19 (s, 3H, MHCOCH3), 2.72(t, 4H, ArCH2CH3), 3.34 (m, 1H, ArOCH(CH3)CH2CH3), 4.05 (m, 4H, ArOCH2CH3), 6.92-7.82 (m, 9H, Ar-H) 
【００９３】
得られたアゾベンゼン誘導体８、９および前述の方法で得られたアゾベンゼン誘導体４について上記と同様の方法で励起光を変化させて蛍光色の変化を確認した。得られた蛍光スペクトルを図１２〜図１４に示す。
図１２に示すように、アゾベンゼン誘導体４は、波長３６５ｎｍの光で励起した場合は青色、波長４３５ｎｍの光で励起した場合は緑色、波長５００ｎｍの光で励起した場合は赤色の蛍光が得られた。
図１３に示すように、アゾベンゼン誘導体８は、波長３６５ｎｍの光で励起した場合、波長４３５ｎｍの光で励起した場合、および波長５００ｎｍの光で励起した場合、すべて黄色の蛍光が得られた。
図１４に示すように、アゾベンゼン誘導体９は、波長３６５ｎｍの光で励起した場合および波長４３５ｎｍの光で励起した場合は黄緑色、波長５００ｎｍの光で励起した場合は赤色の蛍光が得られた。
【化１６】
2008222885.tif 000018
【００９４】
（３）アゾベンゼン誘導体１０〜１６の蛍光色の確認
アゾベンゼン誘導体１の合成方法における原料化合物等を変更し、アゾベンゼン誘導体１０〜１６を合成した。合成スキームを以下に示す。以下に示すスキーム中、「Ｘ」は対応するアゾベンゼン誘導体におけるＲ1部の置換基を示す。また原料化合物等を変更しアゾベンゼン誘導体１６を合成した。
【００９５】
【化１７】
2008222885.tif 000019
【００９６】
【化１８】
2008222885.tif 000020
【００９７】
アゾベンゼン誘導体１０〜１６の同定結果を以下に示す。
アゾベンゼン誘導体１０：1H NMR (270 MHz, CDCl3) δ 0.81 (t, 3H, CH3), 1.09-1.49 (m, 26H, CH2 and CH3), 1.79 (m, 2H, CH2), 2.65 (q, 4H, ArCH2CH3), 3.28 (m, 1H, ArOCH(CH3)2), 4.00 (t, 2H, ArOCH2), 6.87 (d, 1H, Ar-H), 7.18-7.77 (m, 8H, Ar-H).
アゾベンゼン誘導体１１：1H NMR (270 MHz, CDCl3) δ 0.85 (t, 3H, CH3), 1.03-1.55 (m, 26H, CH2 and CH3), 1.84 (m, 2H, CH2), 2.69 (q, 4H, ArCH2CH3), 3.37 (m, 1H, ArOCH(CH3)2), 3.93 (s, 3H, COOCH3), 4.05 (t, 2H, ArOCH2), 6.96 (d, 1H, Ar-H), 7.37 (s, 2H, Ar-H), 7.67-7.83 (m, 4H, Ar-H), 8.07 (d, 2H, Ar-H).
アゾベンゼン誘導体１２：1H NMR (270 MHz, CDCl3) δ 0.81 (t, 3H, CH3), 0.98-1.49 (m, 26H, CH2 and CH3), 1.78 (m, 2H, CH2), 2.65 (q, 4H, ArCH2CH3), 3.28 (m, 1H, ArOCH(CH3)2), 3.99 (t, 2H, ArOCH2), 6.86 (d, 1H, Ar-H), 7.16-7.76 (m, 8H, Ar-H).
Anal. Calcd: C, 72.45; H, 7.94; N, 4.69; F, 9.55. Found: C, 72.55; H, 7.97; N, 9.53; F, 4.68
アゾベンゼン誘導体１３：1H NMR (270 MHz, CDCl3) δ 0.82 (t, 3H, CH3), 1.02-1.48 (m, 26H, CH2 and CH3), 1.78 (m, 2H, CH2), 2.65 (q, 4H, ArCH2CH3), 3.31 (m, 1H, ArOCH(CH3)2), 3.99 (t, 2H, ArOCH2), 6.87 (d, 1H, Ar-H), 7.18-7.77 (m, 9H, Ar-H).
アゾベンゼン誘導体１４：1H NMR (270 MHz, CDCl3) δ 0.85 (t, 3H, CH3), 1.07-1.54 (m, 26H, CH2 and CH3), 1.81 (m, 2H, CH2), 2.38 (s, 3H, Ar-CH3), 2.70 (q, 4H, ArCH2CH3), 3.36 (m, 1H, ArOCH(CH3)2), 4.05 (t, 2H, ArOCH2), 6.92 (d, 1H, Ar-H), 7.22-7.82 (m, 8H, Ar-H).
アゾベンゼン誘導体１５：1H NMR (270 MHz, CDCl2) δ 0.88 (t, 3H, CH3), 0.99 (t, 3H, CH3), 1.05-1.61 (m, 28H, CH2 and CH3), 1.82 (m, 4H, CH2), 2.74 (q, 4H, ArCH2CH3), 3.38 (m, 1H, ArOCH(CH3)CH2CH3), 4.04 (m, 4H, ArOCH2), 6.92-7.83 (m, 9H, Ar-H).
Anal. Calcd: C, 80.09; H, 9.65; N, 4.79. Found: C, 80.03; H, 9.75; N, 4.72. 
アゾベンゼン誘導体１６：1H NMR (270 MHz, CDCl3) δ 0.80 (m, 6H, CH3), 0.90 (t, 3H, CH3), 1.17-1.78 (m, 37H, CH2 and CH3), 2.30 (s, 3H, ArCH3), 3.10 (m, 1H, ArOCH(CH3)(CH2CH3)), 3.94 (t, 2H, ArOCH2), 6.84-7.75 (m, 10H, Ar-H).
【００９８】
アゾベンゼン誘導体１０〜１６について上記と同様の方法で励起光を変化させて蛍光色の変化を確認した。得られた蛍光スペクトルを図１５に示す。いずれのアゾベンゼン誘導体でも複数の励起波長で蛍光が発光された。また励起光を変えることにより異なる波長（色）の蛍光が得られたものもあった。
【００９９】
以上示したように、本発明のアゾベンゼン誘導体から形成された蛍光性粒子は、複数の励起波長を有する。更に、励起光を変えることにより異なる波長（色）の蛍光を発光させることができるものもある。この性質を利用すれば、１種の蛍光性粒子から異なる色の蛍光を得ることが可能となる。
【０１００】
６．置換基等の違いによる蛍光波長シフト
（１）アゾベンゼン誘導体１７の合成
上記合成方法において原料化合物等を変更し、アゾベンゼン誘導体１７を合成した。
【０１０１】
【化１９】
2008222885.tif 000021
【０１０２】
同定結果を以下に示す。
アゾベンゼン誘導体１７： 1H NMR (270 MHz, CDCl3) δ 0.86 (t, 3H, CH3), 1.04-1.54 (m, 26H, CH2 and CH3), 1.81 (m, 2H, CH2), 2.70 (q, 4H, ArCH2CH3), 3.33 (m, 1H, ArOCH(CH3)2), 3.85 (s, 3H, CH3O-), 4.04 (t, 2H, ArOCH2), 6.92-7.82 (m, 9H, Ar-H).
【０１０３】
（２）蛍光スペクトルの観察
アゾベンゼン誘導体１０、１１、１２、１３、１４、１５、１７は末端置換基以外が同じ構造を有する。末端置換基のHammett constantと励起光（波長３６５ｎｍ）を照射して得られた蛍光のλmaxの関係を図１６に示す。
図１６に示すように末端置換基のHammett constantとλmaxとの間には直線的な関係があることが確認された。この結果を利用すれば予め置換基のHammett constantから得られる蛍光色を予想することが可能になると考えられる。
【０１０４】
（３）アゾベンゼン誘導体１８〜２１の合成
アゾベンゼン誘導体１の合成方法において原料化合物等を変更しアゾベンゼン誘導体１８〜２１を合成した。同定結果を以下に示す。
アゾベンゼン誘導体１８： 1H NMR (270 MHz, CDCl3) δ 0.85 (t, 3H, CH3), 1.07-1.54 (m, 26H, CH2 and CH3), 1.81 (m, 2H, CH2), 2.19 (s, 3H, NHCOCH3), 2.69 (q, 4H, ArCH2CH3), 3.36 (m, 1H, ArOCH(CH3)2), 4.05 (t, 2H, ArOCH2), 6.92 (d, 1H, Ar-H), 7.17-7.82 (m, 8H, Ar-H).
アゾベンゼン誘導体１９： 1H NMR (270 MHz, CDCl3)  δ 0.85 (t, 3H, CH3), 1.07-1.54 (m, 26H, CH2 and CH3), 1.81 (m, 2H, CH2), 2.66 (q, 4H, ArCH2CH3), 3.33 (m, 1H, ArOCH(CH3)2), 3.94 (s, 3H, CH3O-), 4.02 (t, 2H, ArOCH2), 6.7-8.3 (m, 8H, Ar-H).
アゾベンゼン誘導体２０：1H NMR (270 MHz, CDCl3) δ 0.85 (t, 3H, CH3), 1.05-1.54 (m, 26H, CH2 and CH3), 1.81 (m, 2H, CH2), 2.66 (q, 4H, ArCH2CH3), 3.34 (m, 1H, ArOCH(CH3)2), 3.89 (s, 3H, CH3O-), 4.05 (t, 2H, ArOCH2), 6.93 (d, 1H, Ar-H), 7.04-7.84 (m, 7H, Ar-H).
アゾベンゼン誘導体２１：1H NMR (270 MHz, CDCl3) δ 0.84 (t, 3H, CH3), 1.02-1.52 (m, 26H, CH2 and CH3), 1.81 (m, 2H, CH2), 2.69 (q, 4H, ArCH2CH3), 3.35 (m, 1H, ArOCH(CH3)2), 3.78 (s, 3H, CH3O-), 3.82 (s, 3H, CH3O-), 4.03 (t, 2H, ArOCH2), 6.53-7.80 (m, 8H, Ar-H).
【０１０５】
【化２０】
2008222885.tif 000022
【０１０６】
（４）吸収スペクトル、蛍光スペクトルの観察
上記２．と同様の方法でアゾベンゼン誘導体１７〜２１を含む溶液に紫外光（波長３６５ｎｍ）を蛍光の増加が飽和するまで照射した。その後室温暗所で１２日放置した。
アゾベンゼン誘導体１７、１８、２０、２１の溶液について、紫外光照射開始前、照射後、室温放置後の吸収スペクトルおよび蛍光スペクトルを、図１７に示す。
また、アゾベンゼン誘導体１７、１８、２０、２１の溶液について、(i)紫外光照射後および(ii)紫外光照射後室温放置後の蛍光スペクトルのλmaxおよび蛍光強度の変化を下記表２に示す。
なお、上記蛍光スペクトルは、照射した紫外光（波長３６５ｎｍ）が励起光となり発光された蛍光のスペクトルである。
【０１０７】
【表２】
2008222885.tif 000023
蛍光強度変化＝[(ii)の蛍光強度−(i)の蛍光強度]／(i)の蛍光強度
【０１０８】
図１７および表２に示すように、アゾベンゼン誘導体１８だけが紫外光照射後に室温暗室に放置すると吸収スペクトルおよび蛍光スペクトルが顕著に変化した。これは紫外光照射後室温暗室に放置するとシス→トランスの異性化が進むためと考えられる。これに対し、アゾベンゼン誘導体１７、２０および２１は所定の位置に置換基を有するため分子構造由来の高いシス安定性を有し、これにより安定な吸収スペクトルおよび安定な蛍光強度を維持することができる。またアゾベンゼン誘導体１９も同様に安定な吸収スペクトルおよび安定な蛍光強度を維持することができた。
【０１０９】
図１８に、アゾベンゼン誘導体１７〜２１の蛍光スペクトルを重ね合わせた図を示す。アゾベンゼン誘導体１７を基準として見ると、アゾベンゼン誘導体１７のフェニル基がピリジニル基に置換された構造を有するアゾベンゼン誘導体１９は蛍光波長が短波長シフトした。これはフェニル基と比べてピリジニル基は電子吸引能が高いことに起因すると考えられる。また、アゾベンゼン誘導体１７に電子吸引性基であるＣＦ3基を導入した構造を有するアゾベンゼン誘導体２０も、アゾベンゼン誘導体１７と比べて蛍光波長が短波長シフトした。
一方、アゾベンゼン誘導体１７に電子供与性基である−ＯＭｅ基を導入したアゾベンゼン誘導体２１は、アゾベンゼン誘導体１７と比べて蛍光波長が長波長シフトした。
【０１１０】
（５）アゾベンゼン誘導体１５、１６の蛍光スペクトルの観察
【化２１】
2008222885.tif 000024
【０１１１】
上記２．と同様の方法でアゾベンゼン誘導体１５、１６を含む溶液に紫外光（波長３６５ｎｍ）を蛍光の増加が飽和するまで照射した。得られた蛍光スペクトルを、図１９に示す。なお、上記蛍光スペクトルは、照射した紫外光（波長３６５ｎｍ）が励起光となり発光された蛍光のスペクトルである。
図１９に示すように、アゾベンゼン誘導体１５から得られた蛍光性粒子の蛍光スペクトルと比べてアゾベンゼン誘導体１６から得られた蛍光性粒子の蛍光スペクトルは長波長シフトした。
【０１１２】
以上の結果から、アゾベンゼン誘導体に含まれる環状構造の構成原子および置換基の電気的性質（電子吸引能、電子供与能）を変えることにより蛍光波長を短波長側または長波長側にシフトさせることができることが示された。この性質を利用すれば、例えば紫色、青色、緑色、黄色、オレンジ色、赤色等の所望の蛍光を発光する蛍光性粒子の設計を容易に行うことができる。また分子構造とその官能基から事前に蛍光色を予想することも可能となる。
【０１１３】
７．蛍光膜の形成Ｉ
（１）蛍光性粒子の形成
アゾベンゼン誘導体１、４、９をそれぞれジクロロメタンに溶解して濃度８×１０-5Mのアゾベンゼン誘導体溶液を調製した。各々のアゾベンゼン誘導体を含む溶液に波長３６５ｎｍの紫外光（強度２〜４ｍＷ／ｃｍ2）を蛍光の増加が飽和に達するまで（約３００分〜８００分間）照射し蛍光性粒子を形成した。ポリカプロラクトン(以下、「ｃａｐ」ともいう；Aldrich製、製品番号：４４０７５２)、ポリカーボネート樹脂（以下、「ｃａｒｂ」ともいう；Acros製、製品番号：１７８３１）、ポリ（２−エチル−２−オキサゾリン）（以下、「ｏｘａ」ともいう；Aldrich製、製品番号：３７２８４６）、またはポリメチルメタクリレート（以下、「ＰＭＭＡ」ともいう;Aldrich製、製品番号：２００３３６）３０ｍｇをジクロロメタン３ｍＬに溶解しポリマー溶液を調製した。紫外光照射で蛍光性粒子が形成されたアゾベンゼン誘導体溶液１ｍＬとポリマー溶液２ｍＬとを混合して塗布液を得た。
【０１１４】
粒子形成後の各塗布液に紫外光（波長３６５ｎｍ）、青色光（波長４３５ｎｍ）、緑色光（波長５００ｎｍ）を照射して得られた蛍光スペクトルを図２０に示す。
図２０に示すように、塗布液の状態ではポリマーの種類や励起光の違いによって蛍光挙動や蛍光強度にばらつきが見られた。
【０１１５】
（２）蛍光膜の形成
上記各塗布液を石英基板上に滴下し、スピンコート法によって厚さ数十ｎｍ〜数百μｍの蛍光膜を形成した。形成した蛍光膜に対して、紫外光（波長３６５ｎｍ）、青色光（波長４３５ｎｍ）、緑色光（波長５００ｎｍ）を照射した。いずれの蛍光膜も、紫外光照射により青色蛍光を、青色光照射により緑色蛍光を、緑色光照射により赤色蛍光を発光した。特に、アゾベンゼン誘導体１、９は、塗布液の状態ではポリマーの種類が変わると蛍光挙動や蛍光強度がばらついたのに対し、蛍光膜ではいずれの場合も高強度の蛍光が得られた。
【０１１６】
８．蛍光膜の形成ＩＩ
アゾベンゼン誘導体１、４、８について、使用するポリマーを下記ポリマー（１）と（２）を１０：１（質量基準）で混合したポリマーに変更した以外は上記７と同様の方法で蛍光膜を形成した。形成した蛍光膜に対して、紫外光（波長３６５ｎｍ）、青色光（波長４３５ｎｍ）、緑色光（波長５００ｎｍ）を照射した。蛍光膜の光学顕微鏡写真および蛍光顕微鏡写真を図２１〜２３に示す。図２１〜２３に示すように上記ポリマーブレンドを使用することによりハニカム構造の膜が形成された。
またアゾベンゼン誘導体４、９について、使用するポリマーを下記ポリマー（３）に変更した以外は上記７と同様の方法で蛍光膜を形成した。形成した蛍光膜に対して、紫外光（波長３６５ｎｍ）、青色光（波長４３５ｎｍ）、緑色光（波長５００ｎｍ）を照射した。
【０１１７】
ポリマー（１）：ポリ（ε−カプロラクトン）、重量平均分子量６７，０００、Birmingham Polymers, Inc製
ポリマー（２）：アクリルアミドポリマー、重量平均分子量２２，０００、Nishikawa, T. et al. Langmuir, 2003, 19, 6193.記載の方法により合成
ポリマー（３）：ポリカプロラクトン（Aldrich製、 製品番号：４００７５２、Ｍw〜１４，０００）
【０１１８】
いずれの蛍光膜も、紫外光照射により青色蛍光を、青色光照射により緑色蛍光を、緑色光照射により赤色蛍光を発光した。また溶液状態では励起光が変わると発光される蛍光の強度にばらつきが見られたのに対し、蛍光膜ではいずれの場合も高強度の蛍光が得られた。
【０１１９】
以上の結果から、本発明の蛍光膜は複数色の蛍光を高強度で発光可能なことが示された。また、本発明において使用するアゾベンゼン誘導体は置換基等を変えることにより蛍光波長をシフトさせることができる。このアゾベンゼン誘導体を使用すれば、ある励起光で所望の蛍光を発光する蛍光膜を容易に得ることができる。
【産業上の利用可能性】
【０１２０】
本発明の蛍光膜は、異なる励起光照射により蛍光を発光可能である。この性質を利用することにより、各種発光デバイス、情報記録材料、センサー、可変蛍光支持膜への応用が期待される。
【図面の簡単な説明】
【０１２１】
【図１】アゾベンゼン誘導体１を含む溶液のＳＥＭ写真およびＴＥＭ写真である。
【図２】アゾベンゼン誘導体１の紫外光照射前、照射２０時間後、紫外光照射後２週間室温放置後、１ヶ月放置後の1Ｈ−ＮＭＲ（in CD2Cl2）スペクトルを示す。
【図３】アゾベンゼン誘導体１を含む溶液の紫外光照射開始前、照射３分後、７８０分後、室温放置２週間後、１ヶ月後の吸収スペクトルおよび蛍光スペクトルを示す。
【図４】アゾベンゼン誘導体２を含む溶液の紫外光照射開始前、照射中、室温放置後の吸収スペクトルおよび蛍光スペクトルを示す。
【図５】アゾベンゼン誘導体３を含む溶液の紫外光照射開始前、照射中、室温放置後の吸収スペクトルおよび蛍光スペクトルを示す。
【図６】アゾベンゼン誘導体４を含む溶液の紫外光照射開始前、照射中、室温放置後の吸収スペクトルおよび蛍光スペクトルを示す。
【図７】アゾベンゼン誘導体５を含む溶液の紫外光照射開始前、照射中、室温放置後の吸収スペクトルおよび蛍光スペクトルを示す。
【図８】アゾベンゼン誘導体６を含む溶液の紫外光照射開始前、照射中、室温放置後の吸収スペクトルおよび蛍光スペクトルを示す。
【図９】アゾベンゼン誘導体７を含む溶液の紫外光照射開始前、照射中、室温放置後の吸収スペクトルおよび蛍光スペクトルを示す。
【図１０】アゾベンゼン誘導体７の紫外光照射前、照射１３時間後、紫外光照射後１日室温暗室放置後に測定した1Ｈ−ＮＭＲ（in CD2Cl2）スペクトルを示す。
【図１１】アゾベンゼン誘導体１から形成された蛍光性粒子の蛍光スペクトルを示す。
【図１２】アゾベンゼン誘導体４から形成された蛍光性粒子の蛍光スペクトルを示す。
【図１３】アゾベンゼン誘導体８から形成された蛍光性粒子の蛍光スペクトルを示す。
【図１４】アゾベンゼン誘導体９から形成された蛍光性粒子の蛍光スペクトルを示す。
【図１５】アゾベンゼン誘導体１０〜１６から形成された蛍光性粒子の蛍光スペクトルを示す。
【図１６】アゾベンゼン誘導体１０、１１、１２、１３、１４、１５、１７の末端置換基のHammett constantと励起光を照射して得られた蛍光のλmaxの関係を示す。
【図１７】アゾベンゼン誘導体１７、１８、２０、２１から形成された蛍光性粒子の蛍光スペクトルを示す。
【図１８】アゾベンゼン誘導体１７〜２１の蛍光スペクトルを重ね合わせた図である。
【図１９】アゾベンゼン誘導体１５、１６から形成された蛍光性粒子の蛍光スペクトルを示す。
【図２０】アゾベンゼン誘導体１、４、９から形成された蛍光性粒子を含む蛍光膜の蛍光スペクトルを示す。
【図２１】アゾベンゼン誘導体４から形成された蛍光性粒子を含む蛍光膜の蛍光顕微鏡写真を示す。
【図２２】アゾベンゼン誘導体１から形成された蛍光性粒子を含む蛍光膜の蛍光顕微鏡写真を示す。
【図２３】アゾベンゼン誘導体８から形成された蛍光性粒子を含む蛍光膜の蛍光顕微鏡写真を示す。
【図１】
2008222885.tif 000027
【図２】
2008222885.tif 000028
【図３】
2008222885.tif 000029
【図４】
2008222885.tif 000030
【図５】
2008222885.tif 000031
【図６】
2008222885.tif 000032
【図７】
2008222885.tif 000033
【図８】
2008222885.tif 000034
【図９】
2008222885.tif 000035
【図１０】
2008222885.tif 000036
【図１１】
2008222885.tif 000037
【図１２】
2008222885.tif 000038
【図１３】
2008222885.tif 000039
【図１４】
2008222885.tif 000040
【図１５】
2008222885.tif 000041
【図１６】
2008222885.tif 000042
【図１７】
2008222885.tif 000043
【図１８】
2008222885.tif 000044
【図１９】
2008222885.tif 000045
【図２０】
2008222885.tif 000046
【図２１】
2008222885.tif 000047
【図２２】
2008222885.tif 000048
【図２３】
2008222885.tif 000049